(57)【要約】【課題】電子写真方式のコピー機並びにプリンター機で光沢の変化も無く、画像のぼやけやトナーの剥がれの無い蒸着紙、蒸着フイル厶を提供する。【解決手段】蒸着アンカー層として耐熱性が１００℃以上５００℃以下の樹脂を用い、画像が形成される樹脂層にはトナーと相性の良い樹脂を用いる。蒸着アンカー層は熱硬化型樹脂やＵＶ硬化型樹脂を用いると良く、画像が形成される樹脂層は塩ビ樹脂、塩酢ビ樹脂、アクリル樹脂を用いると良い。【選択図】  図１
2005115305.tif 000002
【特許請求の範囲】
【請求項１】
紙基材の上に、蒸着アンカー層として耐熱性が１００℃以上５００℃以下の樹脂層が設けられ、蒸着トップコート層として電子写真方式のコピー並びにプリンターで用いられるトナーの定着性が良い樹脂層が設けられて成ることを特徴とする電子写真方式のコピー並びにプリンター専用の蒸着紙。
【請求項２】
蒸着アンカー層が、熱硬化型樹脂、２液硬化型樹脂、紫外線硬化型樹脂、電子線硬化型樹脂の何れかから成ることを特徴とする請求項１の電子写真方式のコピー並びにプリンター専用の蒸着紙。
【請求項３】
蒸着アンカー層が、メラミン樹脂、ポリカーボネート樹脂、アクリル樹脂、硝化綿樹脂、塩素化ＰＰ樹脂の少なくとも１種から成ることを特徴とする請求項１の電子写真方式のコピー並びにプリンター専用の蒸着紙。
【請求項４】
蒸着トップコート層が、塩ビ樹脂、塩酢ビ樹脂、アクリル樹脂の少なくとも１種から成ることを特徴とする請求項１の電子写真方式のコピー並びにプリンター専用の蒸着紙。
【請求項５】
フイルム基材の裏面または表面に施される蒸着アンカー層として耐熱性が１００℃以上５００℃以下の樹脂層が設けられ、画像が形成される表面に電子写真方式のコピー並びにプリンターで用いられるトナーの定着性が良い樹脂層が設けられて成ることを特徴とする電子写真方式のコピー並びにプリンター専用の蒸着フイルム。
【請求項６】
蒸着アンカー層が、熱硬化型樹脂、２液硬化型樹脂、紫外線硬化型樹脂、電子線硬化型樹脂の何れかから成ることを特徴とする請求項５の電子写真方式のコピー並びにプリンター専用の蒸着フイルム。
【請求項７】
蒸着アンカー層が、メラミン樹脂、ポリカーボネート樹脂、アクリル樹脂、硝化綿樹脂、塩素化ＰＰ樹脂の少なくとも１種から成ることを特徴とする請求項５の電子写真方式のコピー並びにプリンター専用の蒸着フイルム。
【請求項８】
画像が形成される表面の樹脂層が、塩ビ樹脂、塩酢ビ樹脂、アクリル樹脂の少なくとも１種から成ることを特徴とする請求項５の電子写真方式のコピー並びにプリンター専用の蒸着フイルム。
【発明の詳細な説明】
【技術分野】
【０００１】  本発明は、電子写真方式のコピー並びにプリンター専用の蒸着紙及び蒸着フイルムに関する。
【背景技術】
【０００２】  電子写真方式のコピー機やプリンター機は、印刷用の版を作製し専用の印刷機で印刷する従来の方式と比べて、原稿からの直接出力やパソコンからの直接出力ができ、納期的に早く小ロットでも対応が可能となる。特に、近年フルカラーでの出力が可能となり、オンデマンド印刷分野として新たな市場を生み出している。【０００３】  しかしながら、このような電子写真方式のコピー機やプリンター機での印刷では、上質紙やマット紙への印刷が主流で、高意匠性の有る蒸着紙や蒸着フイルムへの印刷は困難であった。【０００４】  電子写真方式のコピー機やプリンター機は、トナーを定着させる際に１８０〜２００℃のドラムを通過する工程が有る。その際、蒸着アンカー層の耐熱性が低いと、熱でアンカー層の縮みが発生し、せっかくの光沢がマット調になったり虹色になったりする。【０００５】  また、通常の蒸着紙や蒸着フイルムの表面はトナーとの密着を考慮しておらず、画像の形成がぼやけたり、爪で擦った際に画像が剥げ落ちたりした。
【発明が解決しようとする課題】
【０００６】  本発明が解決しようとする課題は、高意匠性の蒸着紙及び蒸着フイルムを電子写真方式のコピー機並びにプリンター機の定着ドラムの熱で光沢が低下しなくすることである。また、画像のぼやけや剥がれを防止する事である。
【０００７】  そこで、本発明者らは鋭意に研究を重ね、蒸着アンカー層の耐熱性をＵＰさせ、蒸着紙や蒸着フイルムの表面にトナーとの相性の良い樹脂層を設ければ良いとの着想を得、本発明を完成するに至った。
【０００８】  したがって本発明の目的は、電子写真方式のコピー機並びにプリンター機で印刷した際に、光沢の低下や虹状になることが無く、画像のぼやけや剥がれが生じない蒸着紙及び蒸着フイルムを開発する事である。
【課題を解決するための手段】
【０００９】  図を用いて課題を解決する手段を説明する。図１は本発明の実施の形態の一例を示すものであり、断面図である。１は紙基材であり、２は蒸着アンカー層である。また蒸着層３の上に蒸着トップコート層が設けられる。また、フイルム基材を用いる場合は、図２のように蒸着層がフイルム基材の裏面に設けられたり、図３のようにフイルムの表面に設けても良い。
【００１０】  トナーの定着ドラムの熱で蒸着面がマットとならないためには、蒸着アンカー層の耐熱性は１００℃以上、好ましくは１５０℃以上が必要である。また、余り耐熱性が高すぎると、樹脂が硬くなりすぎてひび割れが発生したり蒸着層と剥がれたりする。そのため、樹脂の耐熱性は５００℃以下、好ましくは２５０℃以下である必要が有る。
【００１１】  このような耐熱性を有する蒸着アンカー用樹脂は、熱硬化型樹脂、２液硬化型樹脂、紫外線硬化型樹脂、電子線硬化型樹脂の何れかを用いると良い。また、樹脂種類としてはメラミン樹脂、ポリカーボネート樹脂、アクリル樹脂、硝化綿樹脂、塩素化ＰＰ樹脂等の耐熱性樹脂を少なくとも１種または数種組合せると良い。また、蒸着紙の蒸着トップコート層並びに蒸着フイルムの表面の樹脂層は、トナーとの相性が良い樹脂が選ばれるが、塩ビ樹脂、塩酢ビ樹脂、アクリル樹脂等が良い。
【００１２】  かくして、本発明の請求項１に係る電子写真方式のコピー並びにプリンター専用の蒸着紙は、紙基材の上に蒸着アンカー層として耐熱性が１００℃以上５００℃以下の樹脂層が設けられ、蒸着トップコート層として電子写真方式のコピー並びにプリンターで用いられるトナーの定着性が良い樹脂層が設けられて成ることを特徴とするものである。
【００１３】  また、本発明の請求項２に係る電子写真方式のコピー並びにプリンター専用の蒸着紙は、請求項１において蒸着アンカー層が熱硬化型樹脂、２液硬化型樹脂、紫外線硬化型樹脂、電子線硬化型樹脂の何れかから成ることを特徴とするものである。
【００１４】  また、本発明の請求項３に係る電子写真方式のコピー並びにプリンター専用の蒸着紙は、請求項１において蒸着アンカー層がメラミン樹脂、ポリカーボネート樹脂、アクリル樹脂、硝化綿樹脂、塩素化ＰＰ樹脂の少なくとも１種から成ることを特徴とするものである。
【００１５】  また、本発明の請求項４に係る電子写真方式のコピー並びにプリンター専用の蒸着紙は、蒸着トップコート層が、塩ビ樹脂、塩酢ビ樹脂、アクリル樹脂の少なくとも１種から成ることを特徴とする。
【００１６】  また、請求項５に係る電子写真方式のコピー並びにプリンター専用の蒸着フイルムは、フイルム基材の裏面または表面施される蒸着アンカー層として耐熱性が１００℃以上５００℃以下の樹脂層が設けられ、フイルム層の表面に電子写真方式のコピー並びにプリンターで用いられるトナーの定着性が良い樹脂層が設けられて成ることを特徴とするものである。
【００１７】  本発明の請求項６に係る電子写真方式のコピー並びにプリンター専用の蒸着フイルムは、請求項５において蒸着アンカー層が、熱硬化型樹脂、２液硬化型樹脂、紫外線硬化型樹脂、電子線硬化型樹脂の何れかから成ることを特徴とするものである。
【００１８】  本発明の請求項７に係る電子写真方式のコピー並びにプリンター専用の蒸着フイルムは、請求項５において蒸着アンカー層が、メラミン樹脂、ポリカーボネート樹脂、アクリル樹脂、硝化綿樹脂、塩素化ＰＰ樹脂の少なくとも１種から成ることを特徴とするものである。
【００１９】  本発明の請求項８に係る電子写真方式のコピー並びにプリンター専用の蒸着フイルムは、請求項５において画像が形成される表面の樹脂層が、塩ビ樹脂、塩酢ビ樹脂、アクリル樹脂の少なくとも１種から成ることを特徴とするものである。
【発明の効果】
【００２０】  以上説明の様に、本発明によれば、耐熱性の強い蒸着アンカー層を設け印刷面にトナーとの相性が良い樹脂層を設けることにより、電子写真方式のコピー機並びにプリンター機で印刷しても蒸着面がマットになったり虹状になったりせず、画像のぼやけや剥がれが生じることなく綺麗な印刷が可能となる。
【発明を実施するための最良の形態】
【００２１】  以下に発明を実施するための最良の形態について説明する。【００２２】  紙基材種々のものが用いられるが、蒸着の輝度を上げるためにはクレーコート層が設けられスーパーカレンダー処理が施されたコート紙や樹脂層を押出しラミネートされている紙が好ましい。また、フイルム基材は耐熱性機械適性よりＰＥＴフイルムやＰＰフイルムが好ましい。【００２３】  蒸着アンカー層はグラビアコーターで塗られることが一般的で、その後熱や紫外線、電子線で硬化させても良い。【００２４】  蒸着トップコート層並びに蒸着フイルム表面の樹脂層は、ロールコーター、グラビアコーター、リバースコーター、フレキソコーター、スクーリーンコーター等種々のコーターで塗布することが可能である。また、市販の蒸着紙や蒸着フイルムに塗布しても良い。また、裏面に粘着糊を塗布して離型紙を貼り付けてもよい。
【実施例】
【００２５】  以下に本発明を実施例で例証する。【００２６】  紙基材として、クレー層が設けられカレンダー処理が施されたコート紙並びにＰＰを押出しした純白紙を用いた。また、フイルム基材として３５μのＰＥＴフイルムを用いた。【００２７】  また、蒸着アンカーコート層として熱硬化型メラミン樹脂並びに２液硬化型アクリル樹脂を用いた。蒸着トップコート層並びにフイルムの表面樹脂層は塩酢ビ樹脂及びアクリル樹脂を用いた。【００２８】  比較例として、蒸着アンカーコート層として水性のアクリル樹脂を、蒸着トップコート層として硝化綿樹脂を用いた。また、市販の蒸着紙並びに蒸着フイルムも比較例とした。実施例、比較例の詳細について表１にまとめた。【００２９】
2005115305.tif 000003
【００３０】  電子写真方式のプリンター機として、キャノン製のピクセルシリーズの機械を用いて印刷を行った。その結果を表２にまとめた。【００３１】
2005115305.tif 000004
【産業上の利用の可能性】
【００３２】  以上説明の様に、電子写真方式のコピー機並びにプリンター機で印刷した際に、光沢の低下や虹状になることが無く、画像のぼやけや剥がれが生じない蒸着紙及び蒸着フイル厶を開発することができた。このことにより高光沢の蒸着紙に、容易に小ロットで綺麗なコピーやプリントが可能となった。
【００３３】  具体的な産業上の利用分野として、オリジナルなカード、ポスターの作製や、裏面をタック加工することにより高輝度で意匠性の高いラベルや、ステッカーへの利用が可能となる。また、ナンバリングを打って型番やロットを識別するラベルも容易に作る事が可能となる。
【図面の簡単な説明】
【図１】本発明の実施形態の一例を示すものであり、断面図である。
【図２】本発明の他の実施形態の一例を示すものであり、断面図である。
【図３】本発明の他の実施形態の一例を示すものであり、断面図である。
【符号の説明】
１  紙基材
２  蒸着アンカーコート層
３  蒸着層
４  蒸着トップコート層
５  フイルム基材
６  樹脂層
【図１】
2005115305.tif 000005
【図２】
2005115305.tif 000006
【図３】
2005115305.tif 000007